СПОСОБ ПОЛУЧЕНИЯ ДЕКОРАТИВНОГО ГЛАЗУРНОГО ПОКРЫТИЯ НА ПОВЕРХНОСТИ КЕРАМИЧЕСКОГО ИЗДЕЛИЯ
METHOD TO PRODUCE DECORATIVE GLAZING COATING ON SURFACE OF CERAMIC ITEM

Изобретение относится к производству художественных керамических изделий.
Известен способ получения декоративного глазурного покрытия на поверхности керамического изделия, включающий последовательное нанесение двух слоев глазурной суспензии, сушку и обжиг [1].
Задачей изобретения является расширение ассортимента декоративных глазурных покрытий для художественных керамических изделий.
Технический результат достигается тем, что по способу получения декоративного глазурного покрытия на поверхности керамического изделия, включающему последовательное нанесение двух слоев глазурной суспензии различной окраски, сушку, обжиг, перед нанесением верхнего слоя глазурной суспензии на нижний слой глазурной суспензии наносят слой жидкого стекла, которое вспучивается при обжиге и вспучивает верхний слой глазури с последующим частичным его отделением.
Способ поясняется следующими примерами.
3
1. Подготавливают две глазурные суспензии (состава, мас.%: молотый бой сортового стекла 47,0; глина беложгущаяся 3,0; пигмент 3,0; вода 47,0), например, белого и зеленого цвета. На поверхность керамического изделия наносят (например, окунанием) нижний слой глазурной суспензии белого цвета, после чего на него наносят (напылением) слой жидкого калиевого стекла (плотность 1500 кг/м, силикатный модуль 3,8), затем верхний слой зеленой глазурной суспензии. Затем осуществляют сушку и обжиг при температуре 850°С. При обжиге жидкое стекло вспучивается и вспучивает верхний слой глазури, который частично отделяется. При этом на зеленом фоне появляются участки белого цвета.
3
2. Подготавливают две глазурные суспензии (состава, мас.%: молотый бой окопного листового стекла 40,0; глина беложгущаяся 5,0; пигмент 5,0; вода 50,0), например, белого цвета и черного. На поверхность керамического изделия наносят (например, поливом) нижний слой глазурной суспензии белого цвета, после чего на пего наносят (напылением) слоя жидкого натриевого стекла (плотность 1300 кг/м, силикатный модуль 3,2) и затем верхний слой черной глазурной суспензии. Затем осуществляют сушку и обжиг при температуре 950°С. При обжиге жидкое стекло вспучивается и вспучивает верхний слой глазури, который частично отделяется. При этом на черном фоне появляются участки белого цвета.
Предложенный способ не сложен, позволяет расширить ассортимент декоративных глазурных покрытий для художественных керамических изделий.
Источники информации
1. Сметанина Л.Н. и др. Новый способ декорирования облицовочных плиток // Стекло и керамика. - №4. - 1984. - С.31.